(57)【特許請求の範囲】
【請求項１】
無塵紙またはコート紙に防錆剤が含浸または塗布された防錆層と、合成樹脂層と、基紙層とがこの順に積層された、ことを特徴とする金属製品の包装用防錆紙。
【請求項２】
前記基紙層を構成する紙素材が、無塵紙である請求項１に記載の金属製品の包装用防錆紙。
【請求項３】
前記基紙層を構成する紙素材が、コート紙である請求項１に記載の金属製品の包装用防錆紙。
【請求項４】
前記合成樹脂層が、帯電防止機能を有する請求項１乃至３のいずれかに記載の金属製品の包装用防錆紙。
【請求項５】
前記帯電防止機能が、前記合成樹脂層を構成する主ポリマーに用いられている静電誘導防止性を有する架橋性重合体によって発現される請求項４に記載の金属製品の包装用防錆紙。
【請求項６】
前記架橋性重合体が、側鎖にカルボキシル基と４級アンモニウム塩基とを有する架橋性重合体である請求項５に記載の金属製品の包装用防錆紙。
【発明の詳細な説明】
【０００１】
【発明の属する技術分野】
本発明は、防錆紙、特にシャドウマスク、リードフレーム等のクリーン度が要求される金属製品の包装に好適な防錆紙に関するものである。
【０００２】
【従来の技術】
鋼板、銅などの金属製品の包装等に用いて錆の発生を防止する防錆紙１１は、図２に示すように、紙素材に防錆剤が含浸又は塗布された防錆層１２と、防湿性を付与するための合成樹脂層１３とが積層されたものが一般的である。
【０００３】
かかる防錆紙１１で金属製品を包装することで、防錆層１２からの防錆剤の揮発により金属製品の周囲を防錆剤の雰囲気とし、合成樹脂層１３により錆の発生を加速する水分を遮断することと相まって、金属製品を防錆するものである。
【０００４】
【発明が解決しようとする課題】
上記従来の防錆紙１１は、製造時において、カッターで所定の寸法に裁断すると、防錆層１２の紙素材から紙粉が発生する。また合成樹脂層１３は、静電気を帯びやすく、ゴミやホコリなどが吸着しやすい。そのため、かかる防錆紙１１で金属製品を包装すると、金属製品の表面に紙粉やホコリが付着してしまう。従って、特にシャドウマスク、リードフレーム等のクリーン度が要求される金属製品の包装には不向きである。
【０００５】
また、上記防錆紙１１を構成する防錆層１２は、紙素材からなるため、吸排湿性を有する。一方、合成樹脂層１３は防湿性を有する。そのため、使用環境の湿度の変化による防錆層１２の伸縮率と合成樹脂層１３の伸縮率とが異なるので、カールが発生しやすい。
【０００６】
本発明はこれらの不都合に鑑みてなされたものであり、使用時にカールが発生しにくく、かつ、紙粉やホコリが少なく、シャドウマスク、リードフレーム等のクリーン度が要求される金属製品の包装に好適な防錆紙の提供を目的とするものである。
【０００７】
【課題を解決するための手段】
上記課題を解決するためになされた発明は、無塵紙またはコート紙に防錆剤が含浸又は塗布された防錆層と、合成樹脂層と、基紙層とがこの順に積層された防錆紙である。  また、基紙層を構成する紙素材として、無塵紙またはコート紙を用いることもできる。
【０００８】
本発明の防錆紙は、中間に合成樹脂層を挟んだ形のいわゆるポリサンドタイプであり、その両面を紙素材で構成することで、かかる両面の紙素材が適度な水分を保持し、静電気を帯びにくく、ホコリ等を寄せ付けにくくなる。  そのため、本発明の防錆紙によれば、上述のようなクリーン度が要求される金属製品の包装に好適となる。  また、このように両面が紙素材であるため、上下両層の吸排湿性が同様であり、カールの発生を低減することができる。
【０００９】
これら防錆層の紙素材や基紙層を構成する紙素材として、無塵紙やコート紙を用いると、紙素材から紙粉が発生しないため、上述の紙粉等の発生防止作用を促進させることができる。
【００１０】
また、当該防錆紙において、帯電防止機能を有する合成樹脂層にすると、静電気を帯びることによるホコリ等の吸着が防止できる。
【００１１】
かかる帯電防止機能を発現する手段としては、合成樹脂層を構成する主ポリマーに静電誘導防止性を有する架橋性重合体を用いるとよい。このように、静電誘導防止性を有する架橋性重合体で形成された合成樹脂層は、高い導電性を有しているため、当該防錆紙において誘電分極した対電荷は誘電中和され、極めて短い緩和時間で分極電荷が消滅する。かかる架橋性重合体としては、側鎖にカルボキシル基と４級アンモニウム塩基とを有する架橋性重合体を用いることができる。
【００１２】
【発明の実施の形態】
以下、適宜図面を参照しつつ本発明の実施の形態を詳説する。図１は本発明の防錆紙を示す模式的断面図である。
【００１３】
図１の防錆紙は、防錆層２と合成樹脂層３と基紙層４とがこの順に積層された構造である。
【００１４】
防錆層２は、無塵紙またはコート紙に気化性の防錆剤を含浸させたものである。  この防錆剤としては、例えば、トリエタノールアミン等の１、２、３級アミン類、安息香酸ナトリウム等の有機酸のアルカリ塩類、チオ尿素等の硫黄化合物、安息香酸ブチルエステル等のエステル類、石油スルホン酸ナトリウム等のアルキルスルホン酸塩類などが挙げられる。  かかる防錆剤の塗工量は、固形分換算で８ｇ／ｍ2以上３０ｇ／ｍ2以下が好ましく、１０ｇ／ｍ2以上１５ｇ／ｍ2以下が特に好ましい。  これは、塗工量が上記範囲未満であると、防錆効果が不十分になり、逆に、塗工量が上記範囲を超えると、防錆層２の表面がべとついたり、防錆剤が結晶化したりすることからである。
【００１６】
基紙層４を構成する紙素材として、無塵紙やコート紙の他に、例えば、上質紙、中質紙、晒クラフト紙、未晒クラフト紙、片艶未晒クラフト紙、ライナー紙、紙管原紙クラフト紙、中性クラフト紙などを用いることもできる。  このように、防錆紙１は、両面側に紙素材からなる防錆層２と基紙層４とを備えているため、(ａ) 静電誘導防止性を有し、ホコリ等の付着を低減することができる、(ｂ) 吸排湿による伸縮率がほぼ同様であるので、カールの発生を低減することができる、等の効果を奏する。  なお、カールの発生の防止を完全なものにするためには、基紙層４の紙素材は、防錆層２の無塵紙またはコート紙と吸排湿による伸縮率が近しいものが好ましい。
【００１７】
基紙層４を構成する紙素材としては、無塵紙やコート紙が、紙粉等の発生防止性の観点から特に好ましい。
【００１８】
合成樹脂層３に使用可能なポリマーとしては、例えばポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等が挙げられる。また、いわゆるメタロセン触媒を用いて重合されたポリエチレン、ポリプロピレン等も、好適に用いることができる。合成樹脂層３の厚みは特には限定されないが、一般的には８μｍ以上１００μｍ以下程度とされる。
【００１９】
合成樹脂層３は、帯電防止機能を有するものにするとよく、静電気を帯びることによるホコリ等の吸着が防止でき、紙粉等の発生防止作用をさらに向上させることができる。かかる帯電防止機能を発現する手段としては、帯電防止剤を合成樹脂層３を構成する主ポリマーに混合させる方法や、合成樹脂層３に帯電防止剤を塗工する方法が一般的であるが、合成樹脂層３を構成する主ポリマーに静電誘導防止性を有する架橋性重合体を用いる方法が特に好ましい。このように、合成樹脂層３を静電誘導防止性を有する架橋性重合体で形成すると、合成樹脂層３自体が高い導電性を有することとなり、防錆紙１に優れた静電誘導防止性が発現される。
【００２０】
上記静電誘導防止性を有する架橋性重合体とは、例えば、（ａ）重合体の側鎖に存在する陽イオン基と遊離している陰イオンからなる荷電重合体、（ｂ）重合体の側鎖に存在する陰イオン基と遊離している陽イオンからなる荷電重合体、（ｃ）重合体の側鎖に存在する陽イオン基と陰イオン基からなる分子内荷電重合体などがあり、具体的には側鎖にカルボキシル基と４級アンモニウム塩基とを有する架橋性重合体を用いるとよい。これは、４級アンモニウム塩基が誘電分極性と導電性による速やかな誘電分極緩和性を付与する効果を有し、カルボキシル基が架橋性を高める効果を有することからである。
【００２１】
上記防錆紙１の製造方法としては、防錆層２と基紙層４との間に合成樹脂層３を構成する溶融合成樹脂を押出ラミネーション法によって押出す方法や、防錆層２と合成樹脂層３と基紙層４とをドライラミネーション法により積層する方法などがある。
【００２２】
【発明の効果】
以上説明したように、本発明の防錆紙によれば、使用時にカールが発生しにくく、かつ、紙粉やホコリが少なく、特にシャドウマスク、リードフレーム等のクリーン度が要求される金属製品の包装に好適である。
【図面の簡単な説明】
【図１】本発明の一実施形態に係る防錆紙を示す模式的断面図である。
【図２】従来の一般的な防錆紙を示す模式的断面図である。
【符号の説明】
１  防錆紙
２  防錆層
３  合成樹脂層
４  基紙層
【図１】
0003779132.tif 000002
【図２】
0003779132.tif 000003